УЛУЧШЕНИЕ СОПРОТИВЛЕНИЯ КАЧЕНИЮ ШИН ИЗ ДИЕНОВОГО КАУЧУКА ПОСРЕДСТВОМ МОДИФИЦИРОВАННЫХ СИЛАНОМ ПОЛИБУТАДИЕНОВ

1. Применение модифицированных силаном полибутадиенов в каучуковых смесях, где полибутадиен содержит полученные из 1,3-бутадиена мономерные звенья:
(A),
(B) и
(C),
и где доля A от общего количества мономерных звеньев, полученных из 1,3-бутадиена, присутствующих в полибутадиене, составляет от 10 до 60 мол. %, и при этом сумма долей B и C от общего количества мономерных звеньев, полученных из 1,3-бутадиена, присутствующих в полибутадиене, составляет от 40 до 90 мол. %.
2. Применение по п. 1, где модифицированные силаном полибутадиены являются получаемыми посредством реакции полибутадиенов с концевыми гидроксильными группами, полученных посредством свободнорадикальной полимеризации, с одним или несколькими органосилановыми соединениями.
3. Применение по п. 1 или 2, где доля A от общего количества мономерных звеньев, полученных из 1,3-бутадиена, присутствующих в полибутадиене, составляет от 15 до 30 мол. %, доля B от общего количества мономерных звеньев, полученных из 1,3-бутадиена, присутствующих в полибутадиене, составляет от 50 до 70 мол. %, и доля C от общего количества мономерных звеньев, полученных из 1,3-бутадиена, присутствующих в полибутадиене, составляет от 15 до 30 мол. %.
4. Применение по п. 2 или 3, где органосилановое соединение выбрано из группы, содержащей соединения формулы I,
1
2
x
3-x
OCN-R-Si(OR)(R) I,
1
2
где R представляет собой линейные или разветвленные алкиленовые цепи с 1-4 атомами углерода, и R и R одновременно или независимо друг от друга представляют собой линейные или разветвленные алкильные цепи с 1-5 атомами углерода.
5. Каучуковые смеси, содержащие модифицированные силаном полибутадиены, где полибутадиен содержит полученные из 1,3-бутадиена мономерные звенья:
(A),
(B) и
(C),
и где доля A от общего количества мономерных звеньев, полученных из 1,3-бутадиена, присутствующих в полибутадиене, составляет от 10 до 60 мол. %, и при этом сумма долей B и C от общего количества мономерных звеньев, полученных из 1,3-бутадиена, присутствующих в полибутадиене, составляет от 40 до 90 мол. %.
6. Каучуковые смеси по п. 5, отличающиеся тем, что модифицированный силаном полибутадиен использован в количестве от 0,5 до 25 частей по весу в пересчете на 100 частей по весу каучука.
7. Каучуковые смеси по п. 5, отличающиеся тем, что указанные смеси содержат от 10 до 150 частей по весу осажденного диоксида кремния, от 0 до 100 частей по весу сажи и от 0,5 до 15 частей по весу модифицированного силаном полибутадиена по п. 1, в каждом случае в пересчете на 100 частей по весу каучука.
8. Каучуковые смеси по любому из пп. 5-7, отличающиеся тем, что указанные смеси содержат органосилан.
9. Каучуковые смеси по п. 8, отличающиеся тем, что указанные смеси содержат от 0,5 до 20 частей по весу органосилана в пересчете на 100 частей по весу каучука.
10. Каучуковые смеси по п. 8, отличающиеся тем, что указанные смеси содержат натуральный каучук или смеси натурального каучука и диенового каучука, от 10 до 150 частей по весу осажденного диоксида кремния, от 0 до 100 частей по весу сажи, от 0,5 до 20 частей по весу органосилана и от 0,5 до 25 частей по весу модифицированного силаном полибутадиена по п. 1, в каждом случае в пересчете на 100 частей по весу каучука.
11. Применение каучуковых смесей по любому из пп. 5-10 для получения шин, профилей, оболочек кабелей, шлангов, приводных ремней, конвейерных лент, протекторов шин, обувных подошв, уплотнительных колец и амортизаторов.
12. Полибутадиены с концевой силановой группой, получаемые с помощью способа, включающего стадии:
a) обеспечения полибутадиена, полученного посредством свободнорадикальной полимеризации и содержащего гидроксильные группы,
b) проведения реакции полибутадиена, содержащего гидроксильные группы, со стадии a) с органосилановым соединением, где полибутадиен содержит полученные из 1,3-бутадиена мономерные звенья:
(A),
(B) и
(C),
и где доля A от общего количества мономерных звеньев, полученных из 1,3-бутадиена, присутствующих в полибутадиене, составляет от 10 до 60 мол. %, при этом сумма долей B и C от общего количества мономерных звеньев, полученных из 1,3-бутадиена, присутствующих в полибутадиене, составляет от 40 до 90 мол. %.